(57)【要約】  マストランスファの発生をより好適に防止できる有機膜被熱転写体製造方法を提供する。  基板１０の表面の熱転写対象箇所の外縁の周囲であって熱転写対象箇所の外縁よりも高くした段差構造たる凸型構造物１を設けた後、発光層１６６がその表面に形成された有機膜形成体たるドナーシート２００を用い、レーザ２１０による光エネルギを熱エネルギに変換し発光層１６６をドナーシート２００表面から基板１０の表面に熱転写させて有機膜被熱転写体を製造する。【特許請求の範囲】
【請求項１】
有機膜がその表面に形成された有機膜形成体に熱エネルギを加え、この形成された有機膜を前記有機膜形成体表面から被熱転写対象体の表面に熱転写させて有機膜被熱転写体を製造する有機膜被熱転写体製造方法であって、  前記被熱転写対象体の表面について、熱転写前の前記熱転写対象箇所の外縁よりも高くした段差構造を熱転写対象箇所の外縁以上の外側であって少なくとも一部分に設けた構造とし、  前記有機膜を被熱転写対象体の表面に熱転写させて有機膜被熱転写体を製造する有機膜被熱転写体製造方法。
【請求項２】
請求項１に記載の有機膜被熱転写体製造方法であって、  前記熱エネルギは光エネルギを供給し、この供給した光エネルギを熱エネルギに変換して前記熱転写する有機膜被熱転写体製造方法。
【請求項３】
請求項２に記載の有機膜被熱転写体製造方法であって、  前記光エネルギの供給はレーザ光線の照射によるものである有機膜被熱転写体製造方法。
【請求項４】
請求項１から３のいずれか１つに記載の有機膜被熱転写体製造方法であって、  前記段差構造は前記被熱転写対象体の表面に凸部を設けてなる有機膜被熱転写体製造方法。
【請求項５】
請求項１から４のいずれか１つに記載の有機膜被熱転写体製造方法であって、  前記被熱転写対象体は、ガラス基板または樹脂基板である有機膜被熱転写体製造方法。
【請求項６】
請求項１から４のいずれか１つに記載の有機膜被熱転写体製造方法であって、  前記有機膜が有機ＥＬ表示装置の製造に使用する有機膜である有機膜被熱転写体製造方法。
【請求項７】
有機膜がその表面に形成された有機膜形成体に熱エネルギを加え、この形成された有機膜を前記有機膜形成体表面から被熱転写対象体の表面に熱転写させられた有機膜被熱転写体であって、  前記被熱転写対象体の表面について、熱転写前の前記熱転写対象箇所の外縁よりも高い段差構造を前記熱転写対象箇所の外縁以上の外側であって少なくとも一部分に設けた構造とされてなる有機膜被熱転写体。
【発明の詳細な説明】
【技術分野】
【０００１】  本発明は、有機膜被熱転写体製造方法、有機膜被熱転写体、特に有機膜がその表面に形成された前記有機膜形成体に熱エネルギを加え、この形成された有機膜を有機膜形成体表面から被熱転写対象体の表面に熱転写させて有機膜被熱転写体を製造する有機膜被熱転写体製造方法、有機膜被熱転写体に関する。
【背景技術】
【０００２】  有機ＥＬ素子は、基板上に、電極及び電極間に少なくとも発光層を備えた有機固体層を備え、両側の電極から有機固体層中の発光層に電子と正孔を注入し、有機発光層で発光を起こさせる素子であり、高輝度発光が可能である。また有機化合物の発光を利用しているため発光色の選択範囲が広いなどの特徴を有し、光源や有機ＥＬ表示装置などとして期待されている。特に有機ＥＬ表示装置は、一般に、広視野、高コントラスト、高速応答性および視認性に優れ、薄型・軽量で、低消費電力のフラットパネルディスプレイなどとして期待されている。【０００３】  このような有機ＥＬ素子を備える有機ＥＬディスプレイで用いられる有機材料をパターニングする手法として、シャドウマスクという金属製の細かい開口部を有したマスクを基板前面に載置して、真空チャンバー内で有機物を加熱蒸着して所望のパターンに形成するという方法（シャドウマスク法）や、有機溶剤に可溶な有機材料は、インクジェットプリンティング法を用いてパターニングする方法などが知られている。【０００４】  近年、下記非特許文献１や非特許文献２のように有機材料を、一旦ドナーシートと呼ばれる部材に、所望エリアのほぼ全面にわたって形成しておき、ドナーシート（有機膜形成体）の有機膜を被形成したい基板（被熱転写対象体）を対面させて載置し、ドナーシートの有機膜が成膜されていない面側からレーザを所定の幅で照射し、その照射部分について光を熱に変換させ有機膜をドナーシートから基板へ熱転写させるＬＩＴＩ（Ｌａｓｅｒ  Ｉｎｄｕｃｅｄ  Ｔｈｅｒｍａｌ  Ｉｍａｇｉｎｇ）と呼ばれる技術が報告されている。この技術はシャドウマスク法、インクジェットプリンティング法と対比して転写性能がよく有機ＥＬ表示装置の高精細画素化などに好適であると報告されている。【非特許文献１】ＳＩＤ  ０２  Ｄｉｇｅｓｔ  ２１．３  ｐ７８４−７８７
【非特許文献２】ＦＰＤ  Ｉｎｔｅｒｎａｔｉｏｎａｌ  セミナー  ２００４  有機ＥＬ（６）大型化の生産技術  テキスト  Ｅ−６
【発明の開示】
【発明が解決しようとする課題】
【０００５】  しかしながら、本発明者らがＬＩＴＩ法により有機膜をドナーシートから基板に転写させ、有機膜が転写させられた有機膜被熱転写基板を検証した結果、転写性能として好ましくない場合があることを見いだすに至った。【０００６】  すなわち、該ＬＩＴＩ技術で有機膜を熱転写させようとすると、基板についてレーザを照射したドナーシートの部分に対応する部分以外にも有機膜が転写されてしまい、所望とする部分以外であって、転写されてはならない部分に転写されてしまうという転写性能が好ましくない場合（本明細書において「マストランスファ」ともいう）があることを見いだした。【０００７】  また、さらに本発明者らが検討した結果、このマストランスファの不具合は有機ＥＬ表示装置に使用する有機膜だけでなく、有機膜一般に適用でき、さらに被熱転写対象体が基板だけでなく、一般的な被熱転写対象体であっても生じる場合があることを見いだすことができた。また、ＬＩＴＩ法だけでなくドナーシートのような有機膜形成体を用いて被熱転写対象体に熱転写する方法一般において生じる場合がある。【０００８】  本発明は上記課題に鑑みてなされたものであり、マストランスファの発生をより好適に防止できる有機膜被熱転写体製造方法、有機膜被熱転写体を提供することを目的とする。
【課題を解決するための手段】
【０００９】  請求項１に記載の発明は、有機膜がその表面に形成された有機膜形成体に熱エネルギを加え、この形成された有機膜を前記有機膜形成体表面から被熱転写対象体の表面に熱転写させて有機膜被熱転写体を製造する有機膜被熱転写体製造方法であって、前記被熱転写対象体の表面について、熱転写前の前記熱転写対象箇所の外縁よりも高くした段差構造を熱転写対象箇所の外縁以上の外側であって少なくとも一部分に設けた構造とし、前記有機膜を被熱転写対象体の表面に熱転写させて有機膜被熱転写体を製造することを特徴とする。【００１０】  請求項７に記載の発明は、有機膜がその表面に形成された有機膜形成体に熱エネルギを加え、この形成された有機膜を前記有機膜形成体表面から被熱転写対象体の表面に熱転写させられた有機膜被熱転写体であって、前記被熱転写対象体の表面について、熱転写前の前記熱転写対象箇所の外縁よりも高い段差構造を前記熱転写対象箇所の外縁以上の外側であって少なくとも一部分に設けた構造とされてなることを特徴とする。
【図面の簡単な説明】
【００１１】
【図１】本実施形態における有機膜被転写体製造方法の模式的な説明図である。
【図２】本実施形態における段差構造の断面形状を示す図である。
【図３】本実施形態における有機ＥＬ素子の模式的な断面図である。
【図４】実施例１の有機ＥＬ表示装置の模式的な断面図である。
【符号の説明】
【００１２】  １  段差構造（凸型構造物）  １０  基板  １４  第１電極  １６  有機固体層  １８  第２電極  ２０  保護膜  １００  有機ＥＬ素子
【発明を実施するための最良の形態】
【００１３】  「段差構造の検討」  本発明者らは、マストランスファが生じる原因について検討を行った。その結果、被熱転写対象体の表面にゴミが付着した場合には、そのゴミの周囲について所望とする部分以外であって、熱転写されてはならない部分に熱転写されてしまうというマストランスファが防止されている現象を偶発的に見いだした。【００１４】  ゴミが付着した場合について、何故にマストランスファが防止されたのかという原因を究明するうちに、ゴミにより所望とする被熱転写対象体の表面の転写対象部に対してゴミの高さ分、段差ができこの段差によってマストランスファを防止できたのではないかという仮説を得るに至った。【００１５】  この仮説を検証するに当たり、様々な段差を設けた態様を検証した。例えば被熱転写対象体の表面であって、有機膜が転写されてはならない部分と有機膜を転写する部分との境界付近に凸型構造を設け、この凸型構造の表面は有機膜を転写する部分よりも高くして段差構造を設け、その状態の転写性能を検証した結果、マストランスファを好適に防止できることがわかった。また、被熱転写対象体の表面であって、有機膜が転写されてはならない部分に対して有機膜を転写する部分を凹ませた構造を設け、有機膜が転写されてはならない部分と有機膜を転写する部分との間に有機膜を転写する部分よりも高い段差を設けたことによって転写性能を検証した結果、マストランスファを好適に防止できることがわかった。【００１６】  この様々な検証によって、熱転写対象箇所の周囲であって少なくとも一部分に転写対象表面よりも高くした段差構造を設けた後、前記有機膜を熱転写させるとマストランスファを好適に防止し好適な転写性能を得ることができる有機膜被熱転写体を製造できることがわかった。【００１７】  「有機膜被熱転写体製造方法」  正孔輸送層１６４上に発光層１６６が熱転写される態様を図１に例示して、本実施形態に係る有機膜被熱転写体製造方法を説明する。なお、本実施形態では一例としてＬＩＴＩ法を用いた熱転写方法を用いて説明している。また、有機ＥＬ素子１００はＲＧＢ各色を発光する有機ＥＬ素子を塗り分けにより製造する方式（塗り分け法）によるものを例示して説明する。【００１８】  図１に示されるように基板１０上（特に樹脂基板においては、正確にはバリア膜１２上であるが説明の都合上基板１０の表面とする。以下同じ）に、Ｒ、Ｇ、Ｂそれぞれに対応した第一電極となる陽極１４の列をそれぞれ所定の間隔を開けて形成する。次に形成した第１電極１４たる陽極１４上に正孔注入層１６２（図１では図示せず）、正孔輸送層１６４をそれぞれ形成して正孔輸送層１６４（図１では図示せず）がその熱転写対象面となる被熱転写対象体が形成される。【００１９】  次に発光層１６６を熱転写する熱転写対象表面（ほぼ後述の基板１０表面におけるレーザ光線の照射対応部）の外縁以上の外側について、連続構造の凸型構造物１を設ける。この凸型構造物１を設けることで第１電極１４表面凸型構造物１の表面を高くするように段差構造を形成する。【００２０】  熱転写対象表面の外縁以上外側に段差構造を設けるとは、外縁またはそれ以上外側に段差構造を設けるという概念である。また、熱転写前の熱転���対象表面の外縁について段差構造が高ければ足りる（例えば本実施形態では凸型構造物１（段差構造）の高さが正孔輸送層１６４（熱転写対象表面）よりも高ければよい）ものであって、熱転写対象表面以外の部分が段差構造よりも高くなることを妨げるものではない。また、熱転写前の熱転写対象表面に対して段差構造が高ければよく、熱転写後に転写された有機膜の外縁が段差構造よりも高くなってもよい。【００２１】  有機膜とは、有機膜形成体から被熱転写対象体表面に少しでも熱転写可能な有機膜であればよく熱転写されて形成される膜の材料などから適宜選択して用いることができる。有機物を含んでいればよい膜であって、無機酸化物や金属などその他の成分を含むことを妨げるものではない。【００２２】  凸型構造物１などの段差構造は熱転写する対象表面の外側と一定距離を保つように形成すると好適である。すなわち、本実施形態では凸型構造物１が発光層１６６の熱転写の対象となる基板１０の表面の第１電極１４外縁が直線状に形成される工程となっており、この外縁の直線と平行にそれよりも外側の基板１０表面に凸型構造物１を形成することが好ましい。なお、平行であると好ましいがこれに限られることなく、直線、あるいは曲線状に形成してもよい。【００２３】  凸型構造物１などの段差構造は、連続した列型構造体であると好適であるが、これに限られず、基板１０表面に対して基板１０表面のみの表面（凸型構造物１が形成されない）と基板１０表面上に凸型構造物１が形成されるという凸型構造物１が不連続に形成されるという表面構造としてもよい。また、点状の段差構造が複数個設けられることに限られず、単数個であってもよい。少なくとも熱転写対象箇所の外縁以上の外側であって少なくとも一部分に段差構造を設ければよい。【００２４】  図２は、凸型構造物１などの段差構造の断面形状を示す図である。【００２５】  図２に示すように、本願発明にあっては、段差構造の断面形状は特に限定されることはなく、当該段差構造の作用効果を発揮することが可能な形状であればいかなる形状であってもよいが、例えば、図２（ａ）に示すように、角がある長方形の形状としてもよく、図（ｂ）に示すように、角が丸みを帯びた長方形の形状であってもよい。さらには、図２（ｃ）に示すように、順テーパー形状であってもよく、図２（ｄ）に示すように、逆テーパー形状であってもよい。【００２６】  凸型構造物１などの段差構造は、適宜選択される方法によって形成可能であり、特に限定されるものではないが、例えば基板１０をウエットエッチングによってエッチングすることにより形成しても良い。その他、スパッタリング法やＣＶＤ法等があげられるが、真空蒸着、イオンプレーティング、ゾルゲル法、スピンコート法、スプレー法、ＣＶＤ等の一般的な薄膜作成方法にても可能である。有機膜であればスピンコート法、印刷方式による方法、蒸着法などで形成してもよい。凸型構造物１などの段差構造は、無機物で形成しても、有機物で形成しても良く、特に限られることなく材質は適宜選択することができる。【００２７】  また、凸型構造物１と基板１０は必ず接合されていなくともよく、例えば、凸型構造物１を基板に載せるのみという物理的に分離な可��であってもよい。また、段差構造の設け方は、発光層１６６が熱転写される基板１０の熱転写対象表面をエッチングすることなどによって周囲よりも低下させ段差を設ける構造としてもよい。【００２８】  凸型構造物１などの段差構造は基板１０上に少なくとも対応する有機膜の熱転写の際について形成されていればよくそれ前後には凸型構造物１などの段差構造は形成されていなくとも、また、取り除かれてしまってもよい。【００２９】  凸型構造物１などの段差構造は、本実施形態のように熱転写される熱転写対象表面の両側もしくは四方またはそれ以上を囲まれるように形成してもよいが、一つの外縁に対応する凸型構造物１などの段差構造を設けたのみであってもよい。【００３０】  凸型構造物１などの段差構造と熱転写対象表面の外縁とは接触していてもよいが、距離を離しておくと好適である。【００３１】  次にＲ、Ｇ、Ｂのそれぞれに対応した発光層１６６（有機膜）をＬＩＴＩ法により基板１０の正孔輸送層１６４表面に転写する。具体的には発光層１６６（有機膜）がその表面に形成された有機膜表面形成体としてのドナーシート２００から、発光層１６６（有機膜）を基板１０に対してドナーシートの背面側からレーザ２１０を照射して基板１０の熱転写対象表面に熱転写する。【００３２】  ドナーシート２００は、その表面に形成された発光層１６６（有機膜）部と光エネルギを熱エネルギに変換する光熱変換能を有する光熱変換部２０２とを含んでいる。【００３３】  光熱変換部２０２の材質は特に限定されるものでなく発光層１６６（有機膜）が熱転写されるように適宜選択して用いればよく特に限定されるものではない。【００３４】  熱転写に用いるレーザの種類、照射時間、単位時間あたりの照射量、出力などは適宜選択して用いればよく特に限定されるものではない。【００３５】  レーザ２１０を背面側から基板１０表面の熱転写対象面にほぼ対応させるようにドナーシート２００の光熱変換部２０２に照射し、走査する。この照射、走査によってドナーシート２００の表面に形成された発光層１６６（有機膜）が基板１０表面の熱転写対象面に熱転写され、基板１０表面または正孔輸送層１６４表面上に発光層１６６（有機膜）が熱転写された有機膜被熱転写体が製造される。同様にして他の有機固体層１６を形成する層も形成し、陽極１４側から正孔注入層１６２／正孔輸送層１６４／発光層１６６／電子輸送層１６７／電子注入層１６８となる有機固体層１６を形成することができる。【００３６】  また、Ｒ、Ｇ、Ｂの塗り分け方については、本法で例えばＲ用のドナーシートを用いて有機膜を塗布した後、ＧまたはＢのドナーシートを用いて対応する基板表面における熱転写対応表面にＬＩＴＩ法によって熱転写する方法が挙げられる。【００３７】  本実施形態では基板についてレーザを照射したドナーシートの部分に対応する部分以外にも有機膜が熱転写されてしまい、所望とする部分以外であって、熱転写されてはならない部分に熱転写されてしまうという転写性能が好ましくないというマストランスファを好適に防止し好適な転写性能によって有機膜被熱転写体を製造できる。これによって、例えばフルカラーディスプレイであればＲ、Ｇ、Ｂの塗り分けが好適に行えるようになり、フルカラーディスプレイを高精細画素化することができる。【００３８】  本実施形態の有機膜被熱転写体製造方法は、有機ＥＬ表示装置に使用すると特にマストランスファによって影響を受けやすいので好適である。この方法を用いることで所望とする部分以外であって、熱転写されてはならない部分に熱転写されてしまうという転写性能が好ましくないというマストランスファを好適に防止し好適な転写性能によって有機ＥＬ表示装置を製造でき、高精細画素化などに好適である。【００３９】  本実施形態では、有機ＥＬ素子の有機固体層の形成法について例示したが本有機膜被熱転写体製造方法は、有機膜を熱転写する方法一般にもちいることができる。例えば上記実施形態におけるバリア膜、保護膜を構成する層などに適用してもよい。さらにはカラーフィルターや有機発光デバイス材料の転写、精細なパターニングが要望される分野において適用してもよい。有機ＥＬ表示装置のみに限られず、ディスプレイ一般、例えば、液晶ディスプレイ、電気泳動型ディスプレイ、電子ペーパー、トナーディスプレイなどにも適用できる。【００４０】  本実施形態では、ＬＩＴＩ法を用いたがこの方法に限ることなく、光を熱エネルギに変換することで有機膜を熱転写する方法一般に適用できる。また、有機膜を被熱転写対象体表面に転写させる方法一般に適用でき、熱エネルギを生じさせる手法はドナーシートで光を熱エネルギに変換する方法に限られない。例えば、熱線を照射してもよく、サーマルヘッドを用いたプリンタなどの熱溶融転写式の印刷方法を用いてもよい。この場合、ドナーシートに光熱変換材料を必要としない場合がある。本実施形態では、第１電極を陽極として用いたが、第１電極を陰極として用いても問題ないのはもちろんである。【００４１】  「有機ＥＬ素子」  以下、本発明の実施の形態を図面に基づいて説明する。なお、本実施形態については、本発明を実施するための一形態に過ぎず、本発明は本実施形態によって限定されるものではない。【００４２】  図３には図１で示される有機膜被転写体製造方法で製造した有機ＥＬ素子１００の断面図が示される。【００４３】  基板１０は、その構成する材料はガラス基板、樹脂基板など適宜選択して用いればよい。例えば、樹脂としては、熱可塑性樹脂、熱硬化性樹脂、ポリカーボネート、ポリメタクリル酸メチル、ポリアリレート、ポリエーテルスルフォン、ポリサルフォン、ポリエチレンテレフタレートポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体等として様々な基板を用いることができる。また、樹脂を主成分とする基板ではなく、ガラス基板や、ガラスとプラスティックの貼り合せ基板でもよく、また基板表面にアルカリバリア膜や、ガスバリア膜がコートされていてもよい。また、これら透明基板に反対側から光を射出するトップエミッション型である場合などには、基板１０は必ずしも透明でなくとも���い。【００４４】  バリア膜１２はガラス基板を使用する場合などは必ずしも形成しなくともよいが、形成すると基板側からの水分や酸素などによる浸食から保護することができるので好適である。バリア膜１２を形成する場合には、材料は適宜選択して用いることができる。【００４５】  バリア膜１２は、多層構造であってもよく単層構造であってもよく、無機膜であってもよく、有機膜であってもよいが無機膜が含まれていると水分や酸素などによる浸食からのバリア性が向上するので好適である。【００４６】  無機膜としては、例えば、窒化膜、酸化膜又は炭素膜又はシリコン膜等が採用可能であり、より具体的には、シリコン窒化膜、シリコン酸化膜、シリコン酸化窒化膜、又はダイヤモンド状カーボン（ＤＬＣ）膜、アモルファスカーボン膜などが挙げられる。すなわち、ＳｉＮ、ＡｌＮ、ＧａＮ等の窒化物、ＳｉＯ、Ａｌ２Ｏ３、Ｔａ２Ｏ５、ＺｎＯ、ＧｅＯ等の酸化物、ＳｉＯＮ等の酸化窒化物、ＳｉＣＮ等の炭化窒化物、金属フッ素化合物、金属膜、等があげられる。【００４７】  有機膜としては、例えば、フラン膜、ピロール膜、チオフェン膜或いは、ポリパラキシレン膜エポキシ樹脂、アクリル樹脂、ポリパラキシレン、フッ素系工分子（パーフルオロオレフィン、パーフルオロエーテル、テトラフルオロエチレン、クロロトリフルオロエチレン、ジクロロジフルオロエチレン等）、金属アルコキシド（ＣＨ３ＯＭ、Ｃ２Ｈ５ＯＭ等）、ポリイミド前駆体、ペリレン系化合物などの重合膜等があげられる。【００４８】  バリア膜１２は、２種類以上の物質からなる積層構造、無機保護膜、シランカップリング層、樹脂封止膜からなる積層構造、無機材料からなるバリア層、有機材料からなるカバー層からなる積層構造、Ｓｉ−ＣＸＨＹ等の金属または半導体と有機物との化合物、無機物からなる積層構造、無機膜と有機膜を交互に積層した構造、Ｓｉ層上にＳｉＯ２またはＳｉ３Ｎ４を積層した構造等の積層構造としたものなどが挙げられる。有機ＥＬ素子１００は、バリア膜１２側から陽極１４／有機固体層１６／陰極１８とから積層されて構成されている。【００４９】  陽極１４は、正孔を注入しやすいエネルギレベルを持つ層を用いればよく、ＩＴＯ（Ｉｎｄｉｕｍ  ｔｉｎ  ｏｘｉｄｅ：酸化インジウム錫膜）などの透明電極を用いることができるが、有機ＥＬ表示装置がトップエミッション型である場合には透明電極でなくとも一般的な電極を用いればよい。【００５０】  ＩＴＯなどの透明導電性材料を例えば１５０ｎｍの厚さにスパッタリングなどによって形成する。ＩＴＯに限らず、代わりに酸化亜鉛（ＺｎＯ）膜、ＩＺＯ（酸化インジウム亜鉛合金）、金、よう化銅等を採用することもできる。【００５１】  有機固体層１６は、陽極１４側から正孔注入層１６２／正孔輸送層１６４／発光層１６６／電子輸送層１６７／電子注入層１６８とから構成されている。【００５２】  正孔注入層１６２は、陽極１４と正孔輸送層１６４との間に設けられ、陽極１４からの正孔の注入を促進させる層である。正孔注入層１６２により、有機ＥＬ素子１００の駆動電圧は低電圧化することができる。また、正孔注入を安定化し素子を長寿命化するなどの役割を担ったり、陽極１４の表面に形成された突起などの凹凸面を被覆し素子欠陥を減少させる、などの役割を担う場合もある。【００５３】  正孔注入層１６２の材質については、そのイオン化エネルギが陽極１４の仕事関数と正孔輸送層１６４のイオン化エネルギの間になるように適宜選択すればよい。例えば、トリフェニルアミン４量体（ＴＰＴＥ）、銅フタロシアニンなどを用いることができる。【００５４】  正孔輸送層１６４は、正孔注入層１６２と発光層１６６の間に設けられ、正孔の輸送を促進させる層であり、正孔を発光層１６６まで適切に輸送する働きを持つ。【００５５】  正孔輸送層１６４の材質については、そのイオン化エネルギが正孔注入層１６２と発光層１６６の間になるように適宜選択すればよい。例えば、ＴＰＤ（トリフェニルアミン誘導体）、ＮＰＢ（Ｎ，Ｎ−ｄｉ（ｎａｐｈｔｈａｌｅｎｅ−１−ｙｌ）−Ｎ，Ｎ−ｄｉｐｈｅｎｙｌ−ｂｅｎｚｉｄｅｎｅ）を採用することができる。【００５６】  発光層１６６は、輸送された正孔と同じく輸送された後述の電子とを再結合させ、蛍光発光または燐光発光させる層のことである。発光層１６６は上記発光態様に対応できる性質を満たすものになるようにその材料を適宜選択すればよい。例えば、アルミキノリノール錯体（Ａｌｑ３）や、ビス（ベンゾキノリノラト）ベリリウム錯体（ＢｅＢｑ）、トリ（ジベンゾイルメチル）フェナントロリンユーロピウム錯体（Ｅｕ（ＤＢＭ）３（Ｐｈｅｎ））、ジトルイルビニルビフェニル（ＤＴＶＢｉ）、ポリ（ｐ−フェニレンビニレン）や、ポリアルキルチオフェンのようなπ共役高分子などを用いることができる。例えば緑色に発光させたければアルミキノリノール錯体（Ａｌｑ３）を用いることができる。【００５７】  電子輸送層１６７は、電子注入層１６８と発光層１６６との間に設けられ、発光層１６６まで電子を輸送する働きを持つ。電子輸送層１６７は、例えば、アルミキノリノール錯体（Ａｌｑ３）などを用いることができる。【００５８】  電子注入層１６８は、電子輸送層１６７と陰極１８との間に設けられ陰極１８からの電子の注入を促進する機能を有する。【００５９】  電子輸送層１６８の材質については、陰極１８の仕事関数と発光層１６６の電子親和力の間になるように適宜選択すればよい。例えば、電子輸送層１６８はＬｉＦ（フッ化リチウム）、Ｌｉ２Ｏ（酸化リチウム）などの薄膜（例えば０．５ｎｍ）などが採用できる。【００６０】  これら有機固体層１６を構成する各層は通常、有機物からなり、更に、低分子の有機物からなる場合、高分子の有機物からなる場合がある。本実施形態では少なくとも１層はＬＩＴＩ法によって製造しているが、それ以外の他の層は他の有機膜被転写体製造方法や他の方法を用いて製造してもよいが、全層をＬＩＴＩ法またはそれ以外の有機膜被転写体製造方法によって製造してもよい。他の方法としては、例えば、低分子の有機物からなる有機固体層は一般に蒸着法等のドライプロセス（真空プロセス）によって、高分子の有機物からなる有機固体層は一般にスピンコート法、ブレードコート法、ディップ法、スプレー法そして印刷法等のウエットプロセスによって、それぞれ形成するなどすることができる。【００６１】  有機固体層１６を構成する各層に用いる有機���料として、例えば高分子材料として、ＰＥＤＯＴ、ポリアニリン、ポリパラフェニレンビニレン誘導体、ポリチオフェン誘導体、ポリパラフェニレン誘導体、ポリアルキルフェニレン、ポリアセチレン誘導体、などが挙げられる。【００６２】  なお、本実施形態において、有機固体層１６は、正孔注入層１６２、正孔輸送層１６４、発光層１６６、電子輸送層１６７、電子注入層１６８から構成されるものを挙げたがこの構成に限定されることはなく、少なくとも発光層１６６を含んで構成されていればよい。【００６３】  例えば、採用する有機材料等の特性に応じて、発光層の単層構造等の他、正孔輸送層／発光層、発光層／電子輸送層等の２層構造、正孔輸送層／発光層／電子輸送層の３層構造や、更に電荷（正孔、電子）注入層などを備える多層構造などから構成することができる。【００６４】  さらに有機固体層１６には発光層１６６と電子輸送層１６８の間に正孔ブロック層を設けてもよい。正孔は発光層１６６を通り抜け、陰極１８へ到達する可能性がある。例えば、電子輸送層１６８にＡｌｑ３等を用いている場合、電子輸送層に正孔が流れ込むことでこのＡｌｑ３が発光したり、正孔を発光層に閉じこめることができずに発光効率が低下する可能性がある。そこで、正孔ブロック層を設け、発光層１６６から電子輸送層１６８に正孔が流れ出てしまうことを防止してもよい。【００６５】  陰極１８は、有機固体層１６への電子注入を良好にするため、仕事関数又は電子親和力の小さな材料を選定すればよい。例えば、Ｍｇ：Ａｇ合金、Ａｌ：Ｌｉ合金などの合金型（混合金属）等を好適に用いることができる。陰極１８は、ＡｌやＭｇ、Ａｇなどの金属材料を例えば１５０ｎｍの厚さに真空蒸着などで形成することができる。【００６６】  保護膜２０は、多層構造であってもよく単層構造であってもよく、無機膜であってもよく、有機膜であってもよいが無機膜が含まれていると水分や酸素などによる浸食からのバリア性が向上するので好適であるが、保護膜２０は必須となる構成要件ではない。【００６７】  無機膜としては、例えば、窒化膜、酸化膜又は炭素膜又はシリコン膜等が採用可能であり、より具体的には、シリコン窒化膜、シリコン酸化膜、シリコン酸化窒化膜、又はダイヤモンド状カーボン（ＤＬＣ）膜、アモルファスカーボン膜などが挙げられる。すなわち、ＳｉＮ、ＡｌＮ、ＧａＮ等の窒化物、ＳｉＯ、Ａｌ２Ｏ３、Ｔａ２Ｏ５、ＺｎＯ、ＧｅＯ等の酸化物、ＳｉＯＮ等の酸化窒化物、ＳｉＣＮ等の炭化窒化物、金属フッ素化合物、金属膜、等があげられる。【００６８】  有機膜としては、例えば、フラン膜、ピロール膜、チオフェン膜或いは、ポリパラキシレン膜エポキシ樹脂、アクリル樹脂、ポリパラキシレン、フッ素系工分子（パーフルオロオレフィン、パーフルオロエーテル、テトラフルオロエチレン、クロロトリフルオロエチレン、ジクロロジフルオロエチレン等）、金属アルコキシド（ＣＨ３ＯＭ、Ｃ２Ｈ５ＯＭ等）、ポリイミド前駆体、ペリレン系化合物などの重合膜等があげられる。【００６９】  保護膜２０は、２種類以上の物質からなる積層構造、無機保護膜、シランカップリング層、樹脂封止膜からなる積層構造、無機材料からなるバリア層、有機材料からなるカバー層からなる積層構造、Ｓｉ−ＣＸＨＹ等の金属または半導体と有機物との化合物、無機物からなる積層構造、無機膜と有機膜を交互に積層した構造、Ｓｉ層上にＳｉＯ２またはＳｉ３Ｎ４を積層した構造等の積層構造としたものなどが挙げられる。【００７０】  バリア膜１２、保護膜２０は、その構成される有機膜が無機膜に形成されたピンホールや表面凹凸を埋め、表面を平坦化させる。また、無機膜の膜応力を緩和させたりする役割を担う場合もある。【００７１】  保護膜２０の製造方法は、スパッタリング法やＣＶＤ法等があげられるが、特に限定されることはなく、適宜適切なものを用いればよい。例えば、真空蒸着、イオンプレーティング、ゾルゲル法、スプレー法、スピンコート法、ＣＶＤ等の一般的な薄膜作成方法にても可能である。【００７２】  有機ＥＬ素子１００の各層の製造方法は、真空蒸着法で形成できるのはもちろんであるが、ＣＶＤ法、スパッタ法などが可能である。また塗布方式では、例えば、印刷方式としては、グラビアコート、グラビアリバースコート、コンマコート、ダイコート、リップコート、キャストコート、ロールコート、エアーナイフコート、メイヤーバーコート、押し出しコート、オフセット、紫外線硬化オフセット、フレキソ、孔版、シルク、カーテンフローコート、ワイヤーバーコート、リバースコート、グラビアコート、キスコート、ブレードコート、スムーズコート、スプレーコート、かけ流しコート、刷毛塗り等の各種印刷方式が適用できる。下層を乾燥被膜としてから、その上にコートを行う他、下層とその上層とをウェット状態で２層重ねてから乾燥させることもできる。【００７３】  ＜有機ＥＬ素子の発光態様＞  上述の有機ＥＬ素子１００の発光態様について説明する。【００７４】  有機ＥＬ素子１００において、陽極１４から正孔が有機固体層１６中の正孔注入層１６２へと輸送される。輸送された正孔は、正孔輸送層１６４へと注入される。正孔輸送層１６４へ注入された正孔は、発光層１６６へと輸送される。【００７５】  また、有機ＥＬ素子１００において、陰極１８から電子が有機固体層１６中の電子注入１６８へと輸送される。輸送された電子は、電子輸送層１６７へと注入される。輸送された電子は、発光層１６６へと輸送される。【００７６】  輸送された正孔および電子は、発光層１６６中で再結合する。再結合の際、発せられるエネルギにより、ＥＬによる発光が発生する。この発光は、順に正孔輸送層１６４、正孔注入層１６２、陽極１４、バリア膜１２、基板１０を通じて外部へと導出され、その発光を視認することができる。【００７７】  陰極１８にＡｌが用いられている場合などは、陰極層１８と電子輸送層１６８との界面が反射面となり、この界面で反射され、陽極１４側へと進み、基板１０を透過して外部へと射出される。したがって、以上のような構成の有機ＥＬ素子をディスプレイなどに採用した場合、基板１０側が表示の観察面となる。【００７８】  有機ＥＬ表示装置で、フルカラーディスプレイを実現しようとする場合、例えば、ＲＧＢ各色を発光する有機ＥＬ素子を塗り分けにより製造する方式（塗り分け法）、白色発光の単色発光の有機ＥＬ素子とカラーフィルタを組み合わせた方式（カラーフィル���法）、青色発光若しくは白色発光等の単色発光の有機ＥＬ素子と色変換層とを組み合わせた方式（色変換法）、単色の有機ＥＬ素子であって、有機発光層に電磁波を照射する等して複数発光を実現する方式（フォトブリーチング方式）などが挙げられるが本実施形態では特に限定されることなく適宜選択して適用することができる。
【実施例】
【００７９】  以下に、実施例と比較例とを用いてさらに詳しく説明する。なお、本願の発明は、以下の実施例、例えば段差構造の幅、ピッチ、厚さ等に限定されることはない。【００８０】  （実施例１）  図４に示すように、ガラス基板４０上に、幅５０μｍ、ピッチ２００μｍ、厚さ１１５ｎｍのＩＴＯからなる陽極４１を１０ライン作成した（図４は１ラインのみを示している。）。次に、陽極４１、４１との間に、感光性ポリイミド材料を用いて、幅１０μｍ、ピッチ２００μｍ、厚さ１．５μｍの段差構造４２を１１ライン作成した（図４は２ラインを示している）。その後、真空蒸着装置にこれをセットし、通常の真空蒸着法によって、ＣｕＰｃからなる正孔注入層４３を厚さ２５ｎｍで成膜し、さらにα−ＮＰＤからなる正孔輸送層４４を厚さ４５ｎｍで成膜した。ここで、当該実施例１においては、段差構造４２の表面にも正孔注入層４３と正孔輸送層４４が成膜されるが、最終的な段差構造の高さが転写される部分の高さよりも高く形成されていればよく、従って特に問題となることはない。【００８１】  次に、窒素雰囲気中のＬＩＴＩ転写装置内において、Ａｌｑ３が真空蒸着法によってシート全体に厚さ６０ｎｍで均一に成膜されたドナーシートを、前記正孔輸送層４４とＡｌｑ３とが密着するように載置させた。そして、陽極４１が中心となるように、幅１２０μｍ、レーザーパワー１．２Ｊ／ｃｍ２でＡｌｑ３膜４５を熱転写させた。さらに、Ａｌｑ３が転写された基板を真空蒸着装置内に再度セッティングし、ＬｉＦを０．２ｎｍ成膜し（図示せず）、Ａｌからなる陰極４６を厚さ１００ｎｍで成膜した。【００８２】  そして最後に、通常の方法で封止缶４７を用いて全体を封止し、実施例１の有機ＥＬ表示装置を完成させた。【００８３】  （比較例１）  上記実施例１のうち、段差構造４２を形成しないことをのぞき、他の工程は全て実施例１と同様にして比較例１の有機ＥＬ表示装置を完成させた。【００８４】  （結果）  上記実施例１の有機ＥＬ表示装置と、比較例１の有機ＥＬ表示装置とを比較した結果、実施例１の有機ＥＬ表示装置にあっては、所望の領域のみにＡｌｑ３が均一に形成されており、良好な発光状態であったのに対し、比較例１の有機ＥＬ表示装置にあっては、所望の領域以外にもマストランスファー現象が起きており、素子の均一な発光が得られない上に、他の色の塗り分けも不可能であった。
【図１】
2007015465.tif 000002
【図２】
2007015465.tif 000003
【図３】
2007015465.tif 000004
【図４】
2007015465.tif 000005
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
有機膜がその表面に形成された有機膜形成体に熱エネルギを加え、この形成された有機膜を前記有機膜形成体表面から被熱転写対象体の表面に熱転写させて有機膜被熱転写体を製造する有機膜被熱転写体製造方法であって、
前記被熱転写対象体の表面について、熱転写前の前記熱転写対象箇所の外縁よりも高くした段差構造を熱転写対象箇所の外縁よりも外側であって少なくとも一部分に設けた構造とし、
前記有機膜を被熱転写対象体の表面に熱転写させて有機膜被熱転写体を製造する有機膜被熱転写体製造方法。
【請求項２】
請求項１に記載の有機膜被熱転写体製造方法であって、
前記熱エネルギは光エネルギを供給し、この供給した光エネルギを熱エネルギに変換して前記熱転写する有機膜被熱転写体製造方法。
【請求項３】
請求項２に記載の有機膜被熱転写体製造方法であって、
前記光エネルギの供給はレーザ光線の照射によるものである有機膜被熱転写体製造方法。
【請求項４】
請求項１から３のいずれか１つに記載の有機膜被熱転写体製造方法であって、
前記段差構造は前記被熱転写対象体の表面に凸部を設けてなる有機膜被熱転写体製造方法。
【請求項５】
請求項１から４のいずれか１つに記載の有機膜被熱転写体製造方法であって、
前記被熱転写対象体は、ガラス基板または樹脂基板である有機膜被熱転写体製造方法。
【請求項６】
請求項１から４のいずれか１つに記載の有機膜被熱転写体製造方法であって、
前記有機膜が有機ＥＬ表示装置の製造に使用する有機膜である有機膜被熱転写体製造方法。
【請求項７】
有機膜がその表面に形成された有機膜形成体に熱エネルギを加え、この形成された有機膜を前記有機膜形成体表面から被熱転写対象体の表面に熱転写させられた有機膜被熱転写体であって、
前記被熱転写対象体の表面について、熱転写前の前記熱転写対象箇所の外縁よりも高い段差構造を前記熱転写対象箇所の外縁よりも外側であって少なくとも一部分に設けた構造とされてなる有機膜被熱転写体。
【国際調査報告】
2007015465.tif 000006
2007015465.tif 000007
2007015465.tif 000008
2007015465.tif 000009
2007015465.tif 000010
2007015465.tif 000011
2007015465.tif 000012
2007015465.tif 000013